(57)【要約】【課題】  カボションカットのできる石なら、宝石でも貴石でも、キャッツアイ状の輝き又はスター状の輝きを浮き立たせることができる構造を有する宝玉及び宝玉の製造方法を提供する。【解決手段】  カボションカットされた、玉体１０の反カボションカット面に、均等な研磨によって、一定方向に対して完全に平行に且つ微細なライン状の溝１１が設けられ、そのような構造により、カボションカット面に、キャッツアイ状の輝き（ライン）が浮き立つようになる。【選択図】        図２
2008100035.tif 000002
【特許請求の範囲】
【請求項１】
透明度のある、カボションカットされた、玉体の反カボションカット面に、均等な研磨によって、一定方向に対して完全に平行に且つ微細なライン状の溝が設けられたことを特徴とするキャッツアイ状の輝きが浮き立つ宝玉。
【請求項２】
透明度のある、カボションカットされた、玉体の反カボションカット面に、任意の点を点対称とする２つの面の組が複数組設けられると共に、各組の夫々の面に対して、均等な研磨によって、一定方向に対して完全に平行に且つ微細なライン状の溝が設けられたことを特徴とするスター状の輝きが浮き立つ宝玉。
【請求項３】
上記２つの面の組がＮ組の場合に、カボション面に浮き立つラインは、２Ｎ条のスター効果を有するＮ方向のラインであることを特徴とする請求項２記載のスター状の輝きが浮き立つ宝玉。
【請求項４】
透明度のある、カボションカットされた、玉体の反カボションカット面に、一定方向に対して完全に平行に且つ微細なライン状の溝が穿設されるように、均等に研磨することを特徴とするキャッツアイ状の輝きが浮き立つ宝玉の製造方法。
【請求項５】
透明度のある、カボションカットされた、玉体の反カボションカット面に、任意の点を点対称とする２つの面の組を複数組設け、各組の夫々の面に対して、一定方向に対して完全に平行に且つ微細なライン状の溝が穿設されるように、均等に研磨することを特徴とするスター状の輝きが浮き立つ宝玉の製造方法。
【請求項６】
上記２つの面の組がＮ組の場合に、カボション面に浮き立つラインは、２Ｎ条のスター効果を有するＮ方向のラインであることを特徴とする請求項４記載のスター状の輝きが浮き立つ宝玉の製造方法。
【発明の詳細な説明】
【技術分野】
【０００１】
本発明は、キャッツアイ状乃至スター状の輝きが浮き立つ宝石及び貴石・半貴石を含む宝玉及び宝玉の製造方法に関する。
【背景技術】
【０００２】
一般に、図２２に示すような卵を縦に半分に切り落としたような形にカットされたカボションカットの施された宝玉２０の中で、クリソベリルキャッツアイなど、ごく限られた宝石にしか、所謂猫目効果などと言われるキャッツアイ効果は認められていなかった。
【０００３】
換言すれば、カボションカットの施されていなければ、このキャッツアイ効果は認められていないし、またカボションカットの施されていても、全ての石にキャッツアイ効果が認められるわけではない。しかし、クリソベリルキャッツアイなどのある特定の石に対しカボションカットしてやると宝石の表面に猫の目のような明るい光の筋が現れる。
【０００４】
このキャッツアイ効果とは、強い光を当てると、上質の絹の光沢に例えられる地色の石に、白い一本の光条が細くくっきり浮き上がる光学上の効果を言い、まさに猫の眼を思わせる。
【０００５】
このような効果を持つ宝石は、華やかではないが、その妖しい美しさに魅了される宝石通が多い。宝石としては高価な種類にランクされる。キャッツアイは、白い光条が石の中央にくることと、光源を左右に動かしても線がくずれずに移動し、地肌の美しいのが上品とされている。
【０００６】
キャッツアイ効果と同様、特定の石（ルビーやサファイア主で、紅水晶、スピネル、ガーネットに現れることもある）に、カボションカットをしてやることで、４条、６条、１２条の筋状の光のラインを有するスター効果が認められる宝玉もある。
【０００７】
尚、本願発明に関する調査を行ったが、これに関する従来技術文献は認められなかった。参考までに下記特許文献１をあげておく。
【特許文献１】特開平６−３２７５０９号
【発明の開示】
【発明が解決しようとする課題】
【０００８】
一方、カボションカットが施せる石は、上記のような宝石に限られず、貴石と言われる石でもそのカットは可能である。
【０００９】
しかし、カボションカットのような非常に手間のかかるカット技術を施しても、これまでは、全ての石にキャッツアイ効果やスター効果が得られるわけではなかったので、カボションカットされる石（宝石、貴石及び半貴石を含む）は、デザイン状の得意な要請から必要な石だけが対象にされ、ごく限られた宝石を除き、その石自身の価値を高めるためのものではなかった。
【００１０】
本発明は、以上のような問題に鑑み、鋭意研鑽の結果創案されたもので、カボションカットのできる石なら、宝石でも貴石でも、キャッツアイ状の輝きやスター状の輝きを浮き立たせることができる構造を有する宝玉及びそのような宝玉の製造方法を提供せんとするものである。
【課題を解決するための手段】
【００１１】
そのため本発明に係る宝玉（宝石、貴石及び半貴石を含む；以下同じ）は、透明度のある、カボションカットされた、玉体の反カボションカット面に、均等な研磨によって、一定方向に対して完全に平行に且つ微細なライン状の溝が設けられたことを基本的特徴としており、このような構造上の特徴から、カボションカット面に、キャッツアイ状の輝き（ライン）が浮き立つようになる。
【００１２】
未だ理論的な解明はなされていないが、上記構成を有する宝玉には、強い光を当てた場合、必ずキャッツアイ状のラインが浮き立って見えることになる。
【００１３】
また請求項４の構成は、そのようなキャッツアイ状の輝きが浮き立って見える宝玉の製造方法を提案するものであって、より具体的には、透明度のある、カボションカットされた、玉体の反カボションカット面に、一定方向に対して完全に平行に且つ微細なライン状の溝が穿設されるように、均等に研磨することを特徴としている。
【００１４】
本発明者は、さらに、上記構成の発展型として、新たな知見を得た。すなわち、玉体の反カボションカット面に、上記のような一定方向の特定の微細なライン状の溝を設けることで、キャッツアイ状のラインが浮き立つのであるから、該面を複数の区画の面にして、夫々の面に上記のような溝を設けることを試行錯誤で行った。
【００１５】
当初は、発明者が何らかの結果が得られるとして、反カボションカット面を複数の区画に分けて溝を設けるというような試験をしたが、思ったような効果が得られなかった。
【００１６】
ところが、玉体の反カボションカット面に、任意の点を点対称とする２つの面の組を複数組設け、各組の夫々の面に対して、上記のような溝を設けると、キャッツアイ状の輝きどころか、スター効果がカボションカット面に現れるという驚くべき結果が得られた。
【００１７】
すなわち、請求項２に記載するように、透明度のある、カボションカットされた、玉体の反カボションカット面に、任意の点を点対称とする２つの面の組が複数組設けられると共に、各組の夫々の面に対して、均等な研磨によって、一定方向に対して完全に平行に且つ微細なライン状の溝が設けられる宝玉の構成とすることで、該宝玉のカボションカット面には、スター状の輝きが浮き立つことになる。
【００１８】
上記２つの面の組がＮ組の場合に、カボション面に浮き立つラインは、２Ｎ条のスター効果を有するＮ方向のラインである。すなわち、２つの面の組が２組ならば、カボション面に浮き立つラインは、４条のスター効果を有する２方向のラインであり、また２つの面の組が３組ならば、カボション面に浮き立つラインは、６条のスター効果を有する３方向のラインである。さらに２つの面の組が４組ならば、カボション面に浮き立つラインは、８条のスター効果を有する４方向のラインである。加えて２つの面の組が６組ならば、カボション面に浮き立つラインは、１２条のスター効果を有する６方向のラインである。
【００１９】
請求項５の構成は、そのようなスター状の輝きが浮き立って見える宝玉の製造方法を提案するものであって、より具体的には、透明度のある、カボションカットされた、玉体の反カボションカット面に、任意の点を点対称とする２つの面の組を複数組設け、各組の夫々の面に対して、一定方向に対して完全に平行に且つ微細なライン状の溝が穿設されるように、均等に研磨することを特徴としている。
【００２０】
もちろんその製造方法が実施されるに当たっては、上記２つの面の組がＮ組の場合に、カボション面に浮き立つラインは、２Ｎ条のスター効果を有するＮ方向のラインとなる。
【発明の効果】
【００２１】
本発明の請求項１〜請求項６記載の宝玉及び宝玉の製造方法によれば、透明度のあるカボションカットのできる石なら、宝石でも貴石・半貴石でも、キャッツアイ状の輝きやスター状の輝きを浮き立たせることができるので、これらの宝玉自身の価値をより高めることが可能となるという優れた効果を奏し得る。
【発明を実施するための最良の形態】
【００２２】
以下、本発明の実施の形態を図示例と共に説明する。
【実施例１】
【００２３】
図１は、本発明に係るキャッツアイ状の輝きを有する宝玉の実施例構成を示している。本構成では、コランダム系のサファイア（本実施例ではパパラチアサファイアを用いた）をカボションカットし、その玉体１０の反カボションカット面に、均等な研磨によって、一定方向に対して完全に平行に且つ微細なライン状の溝１１が設けられた状態を示している。
【００２４】
このライン状の溝１１は、肉眼では視認不可能な程微細であり、それは、グラインディング（荒研磨）よりはさらに細かく、ポリッシング（光沢出し）よりは粗く研磨することで、つけることが可能である。一応の目安として、サンディング（中研磨）程度の研磨によって、形成されることになる。ただし、石の硬度によって、研磨の程度は異なってくるので、あくまで、サンディング程度の研磨にする必要がある。
【００２５】
カットの上面部分は、キャッツアイ効果の強さを引き出せる高さに調整しながら、キャッツアイ効果のライン１２に歪みが出ないように均等に研磨する。
【００２６】
以上のようにして仕上がったカボションカットされたサファイアに、強い光を当てた場合、光の性質と密接に関連して、図２に示すように、薄オレンジ色の石に、白い一本の光条が細くくっきり浮き上がるキャッツアイ状のライン１２が観察されることになった。図３は、その上平面から見た状態を示している。
【００２７】
このようなキャッツアイは、白い光条が石の中央にくることと、光源を左右に動かしてもライン１２がくずれず移動するので、上品な地肌の美しい薄オレンジ色のパパラチアサファイアとして、この宝石自身に大きな価値のあるものとなった。
【００２８】
ただし、パパラチアサファイア自身、同じサファイアの中で、元々希少価値があり、その希少価値のあるパパラチアサファイアに、キャッツアイ状のライン１２が浮き立って見えるので、さらにその価値を高めることになった。
【００２９】
またこのパパラチアサファイアだけでなく、他の色のサファイア、或いは同じコランダム系のルビーでも、本発明者の実施した結果では、光を当てると、上述したと同様なキャッツアイ状のライン１２が浮き上がり、それが肉眼で観察された。図４は、カボションカットされたパープルサファイアに対し、強い光によって、そのようなキャッツアイ状のライン１２が浮き上がった状態を示す説明図である。
【００３０】
このほか、本発明者は、透明度のあるカボションカットの可能な貴石を含む他の宝飾石についても、コランダム系よりは少し硬度が落ちるトルマリン、アメジスト、クンツァイト、シトリン、クォーツ、ガーネット、スピネル、タンザナイト（ゾイサイト）、アクアマリーン、アレキサンドライト、ダンブライト、トパーズ等に対して、同様な研磨によるライン状の溝をつけることで、上述のようなキャッツアイ状のラインがカボションカット面に浮き上がることを確認した。
【００３１】
さらに、カボションカットしてキャッツアイ効果をもともと持つ宝石は、本発明構成のように、反カボションカット面に、研磨によって、一定方向に対して平行に且つ微細なライン状の溝を設けてももちろん良い。しかし、これらの石は、カボションカットするだけで、キャッツアイ効果を持つので、以上のライン状の溝を施す必要性に欠けることになる。
【００３２】
キャッツアイ効果を持つ種類は全体の中でも３〜４種類で、安定した数量の確保が可能なのは１〜２種類のみであり、全体の数％にしかならないので、むしろ本発明は、カボションカットしてもキャッツアイ効果が得られない宝玉に対して、意味があることになる。
【実施例２】
【００３３】
次に、本発明者は、上述のように、上記実施例１の構成は、玉体の反カボションカット面に、上記のような一定方向の特定の微細なライン状の溝を設けることで、キャッツアイ状のラインが浮き立つのであるから、その発展型の構成として、該反カボションカット面を複数の区画の面、格子状に区画したり、菱形状に区画したりして、夫々の面に上記のような溝を設けた構成を複数作成した。
【００３４】
しかし、当初発明者が期待していたような効果は、全く得られなかった。
【００３５】
ところが、玉体の反カボションカット面に、その面の中心を点対称とする２つの面の組を複数組設け、各組の夫々の面に対して、上記のような溝を設けた構造を有するものを作成した。すると、そのカボションカット面に、キャッツアイ状の輝きどころか、スター効果が現れるという、これまで期待していた以上の驚くべき結果が得られた。上記点対称とする中心点は、必ずしも反カボションカット面の中心ではなく、それより四方に少しずれていても、同じ結果が得られた。そのため、本発明構成では、任意の点を点対称とする２つの面の組を複数組設けるものとした。
【００３６】
上記構成は、透明度のある、カボションカットされた、スピネルの反カボションカット面に、図５に示すように、任意の点を点対称とする２つの面の組が複数組（図面では３組計６面；そのうち中心点を点対称としてａとａ’、ｂとｂ’、ｃとｃ’の夫々の面の組）設けられると共に、各組の夫々の面に対して、均等な研磨によって、一定方向に対して完全に平行に且つ微細なライン状の溝が設けられる構成とした。
【００３７】
上記構成によって、図６に示すように、該スピネルのカボションカット面には、スター状の輝き（図５の構成では夫々の面の組が３組であるから、カボション面に浮き立つラインは、６条のスター効果を有する３方向のライン）が浮き立つことになった。
【００３８】
このような面区画の組み合わせの構成は、図６のような３組計６面だけでなく、２つの面の組が２組（計４面）ならば、カボション面に浮き立つラインは、４条、２方向のラインであり、また２つの面の組が４組（計８面）ならば、カボション面に浮き立つラインは、８条、４方向のラインであった。すなわち、２つの面の組がＮ組の場合には、カボション面に浮き立つラインは、２Ｎ条のスター効果を有するＮ方向のラインということになる。
【００３９】
またこのスピネルだけでなく、サファイア、或いは同じコランダム系のルビーでも、本発明者の実施した結果では、光を当てると、上述したと同様なスター状のライン１２が浮き上がり、それが肉眼で観察された。
【００４０】
このほか、本発明者は、透明度のあるカボションカットの可能な貴石を含む他の宝飾石についても、トルマリン、アメジスト、クンツァイト、シトリン、クォーツ、ガーネット、タンザナイト（ゾイサイト）、アクアマリーン、アレキサンドライト、ダンブライト、トパーズ等に対して、同様な面構成と研磨によるライン状の溝をつける構成とすることで、上述のようなスター状の輝きがカボションカット面に浮き上がることを確認した。
【００４１】
さらに、カボションカットしてスター効果をもともと持つ宝石は、本発明構成のように、反カボションカット面を、任意の点を点対称とする２つの面の組が複数組設けられ、且つ各組の夫々の面に対して、均等な研磨によって、一定方向に対して平行に且つ微細なライン状の溝を設けてももちろん良い。しかし、これらの石は、カボションカットするだけで、スター効果を持つので、以上のライン状の溝を施す必要性に欠けることになる。
【００４２】
スター効果を持つ種類は全体の中でも、ルビーとサファイアであり、まれに紅水晶、スピネル、ガーネットなどにも現れることがある。従って全体の数％にしかならないので、むしろ本発明は、カボションカットしてもスター効果が得られない宝玉に対して、意味があることになる。
【実施例３】
【００４３】
これまでの実施例では、キャッツアイ状の効果やスター状の効果は、目視によるものしか行っていなかった。それは、現状において、一般的にそのようなものに対しての確立された測定方法がなかったことによる。そこで、本発明者は、株式会社中央宝石研究所に依頼し、以下のような本発明の適用によりキャッツアイ効果を示すようになったコランダムの透明度を測定する、新たな計測方法の開発をしてもらい、今回の発明の適用によって、数値的にどのように表現できるかの評価をすることになった。
【００４４】
以下に、上記株式会社中央宝石研究所による、本発明が適用されてキャッツアイ効果を示すようになったコランダムの透明度の測定実験報告を、記する。
【００４５】
（１）測定実験の前提
コランダムの玉体の内部に管状又は直線的に成長した結晶インクルージョンの代わりに、本発明構成により直線的な条線を刻みます（成長した結晶インクルージョンがない状態）と、成長した結晶インクルージョンがある場合と同様な、所謂キャッツアイ効果と言われる光の反射が生ずることを確認する実験を行います。
【００４６】
図７は、実際に刻んだ条線の位相差顕微鏡の状態を示す模式図であります。この条線のピッチを同図左下に映しこんだ目盛りから計測しますと、８６本/ｍｍということになります。
【００４７】
ところで、キャッツアイ効果をカットにより出そうとするという前提なら、当然、玉体は、カボッションカットとなります。
【００４８】
板状のものでしたら、図８に示すように、入射光量をＬ−１とし透過光量をＬ−２とすると、透明度（％Ｔ）＝Ｌ−２／Ｌ−１で表現できるので、簡単に計測できます。
【００４９】
しかし、今回はカボッションカットであり、そのような計測はできません。そのため、以下のような方法で、物理的検査による数値化を行います（官能検査も可能ですが、できるだけ客観性を保たせるため物理的検査による数値化をしました）。
【００５０】
（２）物理検査による測定
上述のように、測定対象が板状のものではなく、カボションカットされたものです。このように、測定対象石はカボッションカットですが、図９に示すように、測定部を中央部直径５ｍｍの穴の開いた遮光マスク３０して測定すれば、上記図８の透明度（％Ｔ）＝Ｌ−２／Ｌ−１として計測できます。
【００５１】
このような測定実験を行うのに、使用した試料は、図１０〜図１４に示すように、透明度が次第に高くなる順序で試料番号がつけられた（図１０はサンプル０１ｂ、図１１はサンプル０２ｂ、〜図１４はサンプル０５ｂ）合成ブルーサファイアキャッツアイを用いました。
【００５２】
上述した測定法に基づき直径５ｍｍの穴が開いた遮光マスク３０で玉体を覆い、赤色の７００ｎｍ〜紫色の４００ｎｍまで１０ｎｍ毎に透過率を測定しました。
【００５３】
図１５は、上記サンプル０１ｂの可視分光チャートです［縦軸：透明度（％Ｔ）、横軸：波長］。言うまでもなく、裏面に本発明法による筋状研磨が施されています。同様に、図１６は、上記サンプル０２ｂの可視分光チャート、図１７は、上記サンプル０３ｂの可視分光チャート、図１８は、上記サンプル０４ｂの可視分光チャート、図１９は、上記サンプル０５ｂの可視分光チャートを示しています。図２０は、これら全サンプルの可視分光チャートを一緒に示したものです。図２０に全部を示したのは、縦軸の透明度（％Ｔ）の示す尺度がそろっていないからであります。
【００５４】
そしてこれらの可視分光チャートから、１０ｎｍ毎に透過率を数値化すると、下表１に示されるようになります。
【００５５】
【表１】
2008100035.tif 000003
【００５６】
同表では、平均透過率が、サンプル０１ｂ：０．８００５２６、サンプル０２ｂ：７．９８３２９７、サンプル０３ｂ：２１．４８１６１６、サンプル０４ｂ：３３．１３９１９４、サンプル０５ｂ：６１．６０１０５２と測定されておりますが、夫々の厚みは、４．８１ｍｍ、４．８０ｍｍ、４．７８ｍｍ、４．５２ｍｍ及び４．４７ｍｍと異なっていますので、同表の一番下にあるように、（単位厚ｍｍの透過率）＝平均透過率（％）／厚み（ｍｍ）を一緒に求めています。尚、最大透過率の位置も併せて示しました。
【００５７】
以上の表のうち、サンプル０５ｂの単位厚ｍｍの透過率を１００とした場合の透過度を、下表２に示します。
【００５８】
【表２】
2008100035.tif 000004
【００５９】
同表によれば、サンプル０１ｂは、サンプル０５ｂの透過率の１．２％程度であり、非常に透明度が悪く、サンプル０２ｂでサンプル０５ｂの１２．１％、サンプル０３ｂでサンプル０５ｂの３２．６％、サンプル０４ｂでサンプル０５ｂの５３．２％程度と、次第に、その数字が大きくなるほど透明度は上がる状態であります。
【００６０】
この数値と上記図２０のデータを見比べますと、透明感が良いほどチャートでは％Ｔ（縦軸）が高く（０５ｂ）、透明度が悪い０１ｂは４００ｎｍ〜５００ｎｍで僅かに光が透過し、５００ｎｍ〜７００ｎｍでは殆ど透過していないことが分かります。
【００６１】
実際に図１０〜図１４に示したサンプルの外観においても、サンプル０１ｂとサンプル０２ｂに関しては透明度が低いために、裏面に刻んだ条線による効果が発現しておりません。またキャッツアイ効果は、サンプル０３ｂ、サンプル０４ｂ、サンプル０５ｂに関しては明確に確認できます。
【００６２】
（３）結論
裏面に刻んだ条線による光の反射効果・キャッツアイ効果は、サファイアの透明度によって差があり、最も効果があるのは、下表３及び図２１に示すように、単位厚ｍｍの透過率がサンプル０３ｂの５．２５４２％／ｍｍ〜サンプル０４ｂの７．８８８２％／ｍｍであります。
【００６３】
【表３】
2008100035.tif 000005
【００６４】
尚、本発明の宝玉及び宝玉の製造方法は、上述の図示例にのみ限定されるものではなく、本発明の要旨を逸脱しない範囲内において種々変更を加え得ることは勿論である。
【産業上の利用可能性】
【００６５】
本発明の宝玉及び宝玉の製造方法は、単に自然石などに適用されるだけではなく、人工的にできた宝玉に対しても適用可能である。またそれらは、ビーズなどにも使用できることは言うまでもない。
【図面の簡単な説明】
【００６６】
【図１】本発明に係る宝玉の実施例１の構成を示す説明図である。
【図２】上記構成の斜視図である。
【図３】図２の上平面から見た状態を示す平面図である。
【図４】カボションカットされたパープルサファイアに対し、強い光によって、キャッツアイ状のライン１２が浮き上がった状態を示す説明図である。
【図５】実施例２に係る構成の反カボションカット面側の構成を示す説明図である。
【図６】カボションカットされたスピネルに対し、強い光によって、スター状のライン１２が浮き上がった状態を示す説明図である。
【図７】実施例３で実際に刻んだ条線の位相差顕微鏡の状態を示す模式図である。
【図８】測定対象が板状のものとした場合の透明度の測定の仕方を示す説明図である。
【図９】測定対象がカボションカットされたものとした場合の透明度の測定の仕方を示す説明図である。
【図１０】サンプル０１ｂの試料外観の状態を示す模式図である。
【図１１】サンプル０２ｂの試料外観の状態を示す模式図である。
【図１２】サンプル０３ｂの試料外観の状態を示す模式図である。
【図１３】サンプル０４ｂの試料外観の状態を示す模式図である。
【図１４】サンプル０５ｂの試料外観の状態を示す模式図である。
【図１５】サンプル０１ｂの可視光分光チャートを示すグラフ図である。
【図１６】サンプル０２ｂの可視光分光チャートを示すグラフ図である。
【図１７】サンプル０３ｂの可視光分光チャートを示すグラフ図である。
【図１８】サンプル０４ｂの可視光分光チャートを示すグラフ図である。
【図１９】サンプル０５ｂの可視光分光チャートを示すグラフ図である。
【図２０】全サンプル０１ｂ〜サンプル０５ｂまでの可視光分光チャートを一緒に示したグラフ図である。
【図２１】上記サンプルのうち、どのサンプルにキャッツアイ効果が認められ、且つ宝玉として魅力のあるものであるかを説明するグラフ図である。
【図２２】カボションカットの形状説明図である。
【符号の説明】
【００６７】
１０      玉体
１１      溝
１２      ライン
２０      宝玉
３０      遮光マスク
【図１】
2008100035.tif 000006
【図２】
2008100035.tif 000007
【図３】
2008100035.tif 000008
【図４】
2008100035.tif 000009
【図５】
2008100035.tif 000010
【図６】
2008100035.tif 000011
【図７】
2008100035.tif 000012
【図８】
2008100035.tif 000013
【図９】
2008100035.tif 000014
【図１０】
2008100035.tif 000015
【図１１】
2008100035.tif 000016
【図１２】
2008100035.tif 000017
【図１３】
2008100035.tif 000018
【図１４】
2008100035.tif 000019
【図１５】
2008100035.tif 000020
【図１６】
2008100035.tif 000021
【図１７】
2008100035.tif 000022
【図１８】
2008100035.tif 000023
【図１９】
2008100035.tif 000024
【図２０】
2008100035.tif 000025
【図２１】
2008100035.tif 000026
【図２２】
2008100035.tif 000027